СЫРЬЕВАЯ СМЕСЬ ДЛЯ ПОЛУЧЕНИЯ ИСКУССТВЕННОГО КАМНЯ
CRUDE MIXTURE FOR MAKING ARTIFICIAL STONE

Изобретение касается получения искусственных камней и минералов.
Известна сырьевая смесь для получения искусственного камня, включающая, вес.ч: горный хрусталь 37,5; сода 11,25; сурик 5,5; селитра 1; костей, пережженных добела 5,5; хлористое серебро 0,125 [1].
Задача изобретения состоит в снижении температуры сплавления компонентов для получения искусственного камня.
Технический результат достигается тем, что сырьевая смесь для получения искусственного камня, включающая горный хрусталь, хлористое серебро, дополнительно содержит буру и один компонент из группы: оксид марганца, оксид кобальта, оксид меди, оксид хрома, оксид никеля, причем компоненты находятся при следующем соотношении, мас.%: горный хрусталь 25-50; хлористое серебро 0,1-0,5; бура 49-74,8; один компонент из группы: оксид марганца, оксид кобальта, оксид меди, оксид хрома, оксид никеля 0,1-1.
Для получения искусственного камня могут быть использованы составы сырьевой смеси, приведенные в таблице.
Таблица
Компоненты
Содержание, мас.% в составах:
1
2
3
4
5
Горный хрусталь
25
30
30
35
50
Хлористое серебро
0,1
0,3
0,3
0,5
0,5
Бура
74,8
69,4
68,7
63,8
49
Оксид марганца
0,1
-
-
-
-
Оксид кобальта
-
0,3
-
-
-
Оксид меди
-
-
1,0
-
-
Оксид хрома
-
-
-
0,7
-
Оксид никеля
-
-
-
-
0,5
Компоненты дозируют в требуемых количествах. Горный хрусталь измельчают до порошкообразного состояния с последующим просеиванием через сетку 014. Полученный порошок смешивают с бурой, хлористым серебром и одним компонентом из группы: оксид марганца, оксид кобальта, оксид меди, оксид хрома, оксид никеля. Полученную сырьевую смесь сплавляют в тигле в интервале температур 1050-1350°С. Расплав отливают в металлические формы, не допуская образования пузырьков. Полученные отливки отжигают, после чего шлифуют, полируют, подвергают огранке.
Источник информации:
1. Бродерсен Г.Г. Справочник кустаря. - М.: Глагол, 1992. - С.53.